"疎水性キャリヤー中に懸濁したジルコニウムアミノ酸錯体の効果的量を含有する、象牙質知覚過敏を予防するか、減らすかまたは抑制する実質的に無水のオーラル組成物。前記ジルコニウムアミノ酸錯体がジルコニウムグリシン錯体、ジルコニウムアラニン錯体、ジルコニウムアルギニン錯体、ジルコニウムスレオニン錯体、ジルコニウムリシン錯体、ジルコニウムロイシン錯体、ジルコニウムトリプトファン錯体、ジルコニウムフェニルアラニン錯体、ジルコニウムバリン錯体、ジルコニウムメチオニン錯体およびその二つ以上の組合せから選択される請求項1の組成物。前記ジルコニウムアミノ酸錯体がジルコニウムグリシン錯体である請求項1または請求項2記載の組成物。前記疎水性キャリヤーが油;ワックス;シリコーン;およびそれらの二つ以上の組合せから選択される成分を含有する前述の請求項のいずれかに記載の組成物。前記疎水性キャリヤーが植物油;シリコーンオイル;およびそれらの組合せから選ばれる油を含有する前述の請求項のいずれかに記載の組成物。前記疎水性キャリヤーがC6~C12のトリグリセリドを含有する前述の請求項のいずれかに記載の組成物。前記疎水性キャリヤーがMCT、ポリエチレングリコール、シリコーン油、鉱油、プロピレングリコールまたはそれらの二つ以上の組合せを含有する前述の請求項のいずれかに記載の組成物。前記疎水性キャリヤーがMCTを含有する前述の請求項のいずれかに記載の組成物。前記ジルコニウムアミノ酸錯体が組成物総重量の約0.01重量~約20重量の量で存在する前述の請求項のいずれかに記載の組成物。研磨剤を更に含んでいる前述の請求項のいずれかに記載の組成物。組成物が洗口液または練り歯磨きである前述の請求項のいずれかに記載の組成物。前述の請求項のいずれかの組成物の効果的量を必要とする被験者の口腔に適用することを包含する象牙質の知覚過敏を防ぐか、減らすか、または抑制する方法。必要とする被験者に前述の請求項のいずれかの組成物を投与することを含有する象牙質細管を塞ぐ方法。疎水性キャリヤー中に懸濁したジルコニウムアミノ酸錯体の象牙質の知覚過敏を予防するか、減らすか、抑制するための使用。実施例1ZGは、米国特許第7,897,799号およびパッパスPappasI他のクリスタルグロースCrystalGrowthデザイン、20099:5213-5219に概説される手順に従って調製した。ZG20μLを脱イオン水1mLに溶解して単純実験のための2ZG溶液を調製した。ZGが唾液との接触と同時に溶液から沈殿を生じるかどうかを決定するために、2のZG溶液の0.3mLを、0.3mLの浄化した唾液clarifiedsalivaに加えた。大量の沈殿が観察され、それが24時間後も消失しなかった。唾液:2のZGの1:1システムのpHは7.1であった。この実験は、ZGが人間の唾液の成分との接触と同時に沈殿を生じることを示す。実施例2ZG沈殿物が象牙質細管を塞ぐかどうかを決定するために、象牙質ディスクを準備する。ディスクは、抜かれた人間の臼歯から得られる。ディスクは6のクエン酸中で40秒間エッチングし、30分間脱イオン水中で超音波処理して、象牙質細管を開ける。各ブランクのディスクを共焦点顕微鏡上で画像化し、100x125μm領域内で細管についてカバーされる平均域を、画像分析ソフトウェアを使用して計算する。各ディスクを、一晩浄化した人間の唾液に浸漬する。ディスクを唾液から取り出し、2ZG溶液40μLをディスク上に置く。2分後に、ディスクを脱イオン水でリンスする。ディスクを共焦点顕微鏡で画像化し、100x125μm領域内で細管についてカバーされる平均域を、画像分析ソフトウェアを使用して計算する。処理の前後における領域の減少を、表1に示す。平均細管直径の変化も、記載する。表1上記で記述されるデータは、ZGが唾液との反応時に象牙質細管を塞ぐのに十分な量で沈殿し得ることを証明する。実施例32ZGを2つの疎水性キャリヤー中に導入し、その最初のものはグリセリンを含有し、第2のものはMCT中鎖脂肪酸を含有する。これらの組成物の各々の象牙質細管を塞ぐ能力を、水力学的コンダクタンスを使って測定する。上述のように、象牙質ディスクを準備し、細管を開放する。各々のディスクを唾液に存在する塩類を含むPBSリン酸緩衝液に浸漬する。各々のPBS浸漬ディスクを通る水の流動度を、処理の前に測定する。2のZG溶液の65μLを、ディスクに加える。2分後に、ZG溶液を除去し、ディスクを400μLのPBSで5回リンスする。1回の処理後の象牙質細管を通過する水の流動度を測定する。液流対ベースラインの減少パーセンテージを、表2下記に報告する。表2上記で記述されるデータは、本発明の組成物が本発明の発明者によって発見された発明の組合せを含まない同じように作成された組成物と比較して液流で象牙質細管を通してかなりより大きな減少を提供することを証明する。"